(57)【要約】【課題】リチウムイオン二次電池製造の際に電解液が外装材外側に付着しても外装材中の保護層やポリアミド樹脂層の劣化が抑えられ、リチウムイオン二次電池外装材に必要な物性が保持されるリチウムイオン二次電池外装材を提供すること。【解決手段】少なくとも、保護層／ポリアミド樹脂層／アルミニウム箔層／シーラント層がこの順に積層され、前記保護層がポリビニルアルコールを含むリチウムイオン二次電池外装材。本発明では、保護層中のポリビニルアルコールが変性ポリビニルアルコールであって、さらに変性ポリビニルアルコール１００質量部に対して架橋剤を０．１〜４０質量含有することが好ましい。【選択図】なし【特許請求の範囲】
【請求項１】
少なくとも、保護層／ポリアミド樹脂層／アルミニウム箔層／シーラント層がこの順に積層され、前記保護層がポリビニルアルコールを含むことを特徴とするリチウムイオン二次電池外装材。
【請求項２】
保護層中のポリビニルアルコールが変性ポリビニルアルコールであって、さらに変性ポリビニルアルコール１００質量部に対して架橋剤を０．１〜４０質量含有することを特徴とする請求項１記載のリチウムイオン二次電池外装材。
【請求項３】
変性ポリビニルアルコールがジアセトンアクリルアミド変性、アセトアセチル変性であることを特徴とする請求項２記載のリチウムイオン二次電池外装材。
【請求項４】
架橋剤が、多価ヒドラジド化合物、多価アミン化合物、多価オキサゾリン化合物であることを特徴とする請求項２又は３記載のリチウムイオン二次電池外装材。
【請求項５】
架橋剤を含有した変性ポリビニルアルコールの、６０℃における水に対する不溶分率（％）が３０％以上であることを特徴とする請求項２〜４いずれかに記載のリチウムイオン二次電池外装材。
【発明の詳細な説明】
【技術分野】
【０００１】
本発明は、リチウムイオン二次電池外装材に関するものである。
【背景技術】
【０００２】
従来から、リチウムイオン二次電池外装材として、ポリアミド樹脂層／アルミニウム箔層／シーラント層がこの順に積層した積層体が知られている。この外装材を用いたリチウムイオン二次電池は、積層体中のポリアミド樹脂層側が電池の外側、シーラント層側が内側（電池内部）となるように容器状に加工され、外装材の内側（容器内部）には電池電解液が注入されている。
【０００３】
このリチウムイオン二次電池製造の際の、電解液を電池内部に注入する工程や、注入後外装材をヒートシールして容器状と加工する工程になどにおいて、電解液がこぼれ外装材の外側即ちポリアミド樹脂層に付着することがあった。ポリアミド樹脂層に電解液が付着した場合、ポリアミド樹脂層が白化したり分解反応などが起り、ポリアミド樹脂層が劣化し、リチウムイオン二次電池外装材に必要な物性が消失してしまう問題があった。即ち、電解液に対する耐性（耐電解液性）に劣るものであった。
【０００４】
そこで、このような問題を解決するため、ポリアミド樹脂層のさらに外側に、耐電解液性を有した保護層を設けた外装材が提案されている。例えば、特許文献１では、保護層としてポリエチレンテレフタレート樹脂フィルムを用いた外装材、特許文献２では、保護層として特定の樹脂からなるコーティング層を用いた外装材が提案されている。
【先行技術文献】
【特許文献】
【０００５】
【特許文献１】特開２００２−５６８２４号公報
【特許文献２】特開２０００−１２３７９９号公報
【発明の概要】
【発明が解決しようとする課題】
【０００６】
しかしながら、上記特許文献１記載の外装材を得るには、ポリアミド樹脂層を有する従来の外装材の製造方法に対して、接着剤を設ける工程、ポリエチレンテレフタレート樹脂フィルムをラミネートする工程がさらに必要となり加工が複雑でコスト高になっていた。また、近年では電池の軽量化が必要となってきているのに対し、重量増加の問題もあった。
【０００７】
また、特許文献２に記載されるような樹脂からなるコーティング層では、保護層としての性能が不十分であった。さらには、外装材製造の際に、記載されるようなコーティング剤をポリアミド樹脂層に塗布、乾燥して保護層を形成した場合、外装材に反り（そり）が発生し、取り扱いが悪くなる問題があった。
【０００８】
本発明は、上記のような従来技術の欠点を解消するものであり、リチウムイオン二次電池製造の際に電解液が外装材外側に付着しても外装材中の保護層やポリアミド樹脂層の劣化が抑えられ、リチウムイオン二次電池外装材に必要な物性が保持されるリチウムイオン二次電池外装材を提供することを技術的課題とするものである。
【課題を解決するための手段】
【０００９】
本発明者は、上記課題を解決するために鋭意検討した結果、ポリアミド樹脂層の外側にポリビニルアルコールを含む保護層を設けることで、上記課題を解決することを見出し、本発明に到達した。
【００１０】
すなわち、本発明の要旨は、以下のとおりである。
【００１１】
（１）少なくとも、保護層／ポリアミド樹脂層／アルミニウム箔層／シーラント層がこの順に積層され、前記保護層がポリビニルアルコールを含むことを特徴とするリチウムイオン二次電池外装材。
（２）保護層中のポリビニルアルコールが変性ポリビニルアルコールであって、さらに変性ポリビニルアルコール１００質量部に対して架橋剤を０．１〜４０質量含有することを特徴とする（１）記載のリチウムイオン二次電池外装材。
（３）変性ポリビニルアルコールがジアセトンアクリルアミド変性、アセトアセチル変性であることを特徴とする（２）記載のリチウムイオン二次電池外装材。
（４）架橋剤が、多価ヒドラジド化合物、多価アミン化合物、多価オキサゾリン化合物であることを特徴とする（２）又は（３）記載のリチウムイオン二次電池外装材。
（５）架橋剤を含有した変性ポリビニルアルコールの、６０℃における水に対する不溶分率（％）が３０％以上であることを特徴とする（２）〜（４）いずれかに記載のリチウムイオン二次電池外装材。
【発明の効果】
【００１２】
本発明のリチウムイオン二次電池外装材は、リチウムイオン二次電池製造の際に電解液が外装材外側に付着しても外装材中の保護層やポリアミド樹脂層の劣化が抑えられ、リチウムイオン二次電池外装材に必要な物性が保持される。さらには、反りが少なく取り扱いに優れるリチウムイオン二次電池外装材を得ることが可能となる。
【発明を実施するための形態】
【００１３】
以下、本発明を詳細に説明する。
【００１４】
本発明のリチウムイオン二次電池外装材は、少なくとも、保護層／ポリアミド樹脂層／アルミニウム箔層／シーラント層がこの順に積層された積層体である。ここで本発明では、該積層体の保護層側の面を外側、シーラント層側の面を内側と表記することがある。
はじめに、保護層について説明する。
【００１５】
本発明における保護層はポリビニルアルコールを含んだ層である。ポリビニルアルコールとしては、ビニルアルキルエステルの重合体を完全又は部分ケン化したものなどが使用できる。ケン化方法としては、公知のアルカリケン化法や酸ケン化法を採用することができる。中でも、メタノール中で水酸化アルカリを使用して加アルコール分解する方法が好ましい。
【００１６】
ビニルアルキルエステルとしては、ぎ酸ビニル、酢酸ビニル、プロピオン酸ビニル、ピバリン酸ビニル、バーサチック酸ビニルなどがあげられる。中でも酢酸ビニルが工業的に最も好ましい。
【００１７】
ポリビニルアルコールのケン化度としては、保護層の耐電解液性の観点から、８０〜９９．９モル％が好ましく、９０〜９９．９モル％がより好ましく、９５〜９９．９モル％がさらに好ましい。
【００１８】
ポリビニルアルコールの平均重合度としては、１００〜３０００が好ましく、３００〜３５００がより好ましく、５００〜２０００がさらに好ましい。１００未満であると耐電解液性が悪化する場合があり、３０００を超えると、後述する水溶液として使用した場合に水溶液の濃度が低くなり、結果十分な厚みの保護層を形成しにくくなる傾向がある。
本発明における保護層としては変性ポリビニルアルコールと、後述する架橋剤とを含有していることが好ましい。これらを含有していることで、保護層の耐電解液性をより向上させたり、外装材の反りをより抑制させることが可能となる。
【００１９】
変性ポリビニルアルコールは、ビニルアルキルエステルおよびビニルアルコール以外の成分を、ポリビニルアルコール骨格中に含有するものであって、その様な成分としては、クロトン酸、アクリル酸、メタクリル酸などの不飽和モノカルボン酸及びそのエステル、塩、無水物、アミド、ニトリル類や；マレイン酸、イタコン酸、フマル酸などの不飽和ジカルボン酸及びその塩；アルキルビニルエーテル類；ビニルピロリドン類、ジアセトンアクリルアミド、アセト酢酸エステルなどがあげられる。
【００２０】
変性ポリビニルアルコールの中でも、ジアセトンアクリルアミドを含有したジアセトンアクリルアミド変性ポリビニルアルコール、アセト酢酸エステルを含有したアセトアセチル変性ポリビニルアルコールが、耐電解液性に優れより好ましい。
【００２１】
ジアセトンアクリルアミド変性ポリビニルアルコールは、ジアセトンアクリルアミド−酢酸ビニル共重合体を鹸化する等の公知の方法によって製造することができる。ジアセトンアクリルアミド変性ポリビニルアルコールにおけるジアセトンアクリルアミド単位の含有量としては、０．１〜３０質量％の範囲が好ましく、さらに０．５〜２０質量％の範囲がより好ましい。
【００２２】
アセトアセチル変性ポリビニルアルコールは、ポリビニルアルコールとジケテンの反応等の公知の方法によって製造することができる。アセトアセチル変性ポリビニルアルコールにおけるアセト酢酸エステル単位の含有量は０．１〜３０質量％が好ましく、更に０．５〜２０質量％がより好ましい。
【００２３】
本発明における保護層において、含有するポリビニルアルコールに変性ポリビニルアルコールを適用する場合は架橋剤が含有されていることが耐電解液性を向上させたり、外装材のそりを抑制させる観点から好ましい。
【００２４】
架橋剤は、変性ポリビニルアルコールの有する官能基と反応しうる官能基を分子内に２個以上有する化合物が好ましい。具体的には、多価ヒドラジド化合物、多価アミン化合物、多価オキサゾリン化合物、多価イソシアネート化合物、多価メラミン化合物、尿素化合物、多価エポキシ化合物、多価カルボジイミド化合物、多価ジルコニウム塩化合物などがあげられる。これらは単独であっても複数で含有されていても構わない。これらの中でも、耐電解液性、反り抑制の効果に優れる多価ヒドラジド化合物、多価アミン化合物、多価オキサゾリン化合物が好ましく、多価ヒドラジド化合物がより好ましい。
【００２５】
また、本発明では、ポリビニルアルコールは後述のように水溶液として使用することが好ましいため、架橋剤としては水溶性および／または水分散性であることが、好ましく、水溶性が最も好ましい。
【００２６】
架橋剤の含有量は、変性ポリビニルアルコール１００質量部に対して０．１〜４０質量部の範囲で含有されていることが好ましく、０．５〜３０質量部がより好ましく、１〜２０質量部が特に好ましく、２〜１０質量部がさらに好ましい。０．１質量部未満であると耐電解液性や反りの抑制効果が悪化する傾向にあり、４０質量部を超えても添加の効果が変わらないかもしくは悪化することがある。
【００２７】
多価ヒドラジド化合物としては、分子中に２個以上のヒドラジド基を有するものであり、低分子化合物であっても重合体であってもかまわないが、耐電解液性に優れる点から低分子化合物の方が好ましい。
【００２８】
多価ヒドラジド化合物のうちの低分子多価ヒドラジド化合物としては、例えば、アジピン酸ジヒドラジド、シュウ酸ジヒドラジド、マロン酸ジヒドラジド、コハク酸ジヒドラジド、グルタル酸ジヒドラジド、イソフタル酸ジヒドラジド、セバシン酸ジヒドラジド、マレイン酸ジヒドラジド、フマル酸ジヒドラジド、イタコン酸ジヒドラジドなどの２〜１０個、特に４〜６個の炭素原子を含有するジカルボン酸ジヒドラジド；エチレン−１，２−ジヒドラジン、プロピレン−１，３−ジヒドラジン、ブチレン−１，４−ジヒドラジンなどの２〜４個の炭素原子を有する脂肪族の水溶性ジヒドラジンなどが挙げられ、これらは１種のみを用いても２種以上を併用してもかまわない。こられのなかでも、アジピン酸ジヒドラジドが水に対する溶解性と耐電解液性や反りの抑制性能のバランスに優れ好ましい。
【００２９】
多価ヒドラジド化合物のうちの多価ヒドラジド重合体（分子中に２個以上のヒドラジド基を有する重合体）としては、その構造や特性は特に限定されないが、例えば、アクリルアミドとアクリル酸ヒドラジドを共重合して得られたものなどが挙げられる。
多価アミン化合物としては、分子中に２個以上のアミン基を有するものである。ここでのアミン基とは反応性を必要があるため、１級アミンまたは２級アミンを有している必要があり、１級アミンであることが好ましい。多価アミン化合物としては、例えば、エチレンジアミンが例示できる。
【００３０】
多価オキサゾリン化合物としては、分子中に２個以上のオキサゾリン基を有するものであり低分子化合物や重合体が挙げられ、重合体であるが高い方が耐電解液性、反りの抑制効果が良好でるため好ましい。
【００３１】
多価オキサゾリン化合物のうちの低分子多価オキサゾリン化合物としては、例えば、２，２´−ビス−（２−オキサゾリン ）、２，２´−メチレン−ビス−（２−オキサゾリン ）、２，２´−エチレン−ビス−（２−オキサゾリン ）、２，２´−トリメチレン−ビス−（２−オキサゾリン ）、２，２´−テトラメチレン−ビス−（２−オキサゾリン ）、２，２´−ヘキサメチレン−ビス−（２−オキサゾリン ）、２，２´−オクタメチレン−ビス−（２−オキサゾリン ）、２，２´−エチレン−ビス−（４，４´−ジメチル−２−オキサゾリン ）、２，２´−ｐ−フェニレン−ビス−（２−オキサゾリン ）、２，２´−ｍ−フェニレン−ビス−（２−オキサゾリン ）、２，２´−ｍ−フェニレン−ビス−（４，４´−ジメチル−２−オキサゾリン ）、２，２´−（１，３−フェニレン）−ビス−（２−オキサゾリン）、ビス−（２−オキサゾリニルシクロヘキサン）スルフィドおよびビス−（２−オキサゾリニルノルボルナン）スルフィド等の低分子化合物が挙げられる。これら多価オキサゾリン化合物は、１種のみを用いても２種以上を併用してもかまわない。
【００３２】
多価オキサゾリン化合物のうちの多価オキサゾリン重合体（分子中に２個以上のオキサゾリン基を有する重合体）は、その構成成分として付加重合性オキサゾリンを必須とし、付加重合性オキサゾリンと共重合可能な単量体をも含むモノマー成分を重合させることにより得ることができる。
【００３３】
本発明における保護層は、耐電解液性や反りの抑制効果の観点から、架橋剤によって架橋された変性ポリビニルアルコールを有していることが好ましく、架橋剤によって架橋されたジアセトンアクリルアミド変性ポリビニルアルコールおよび／または架橋剤によって架橋されたアセトアセチル変性ポリビニルアルコールを有していることがより好ましい。
また本発明では、変性ポリビニルアルコールの架橋密度が高いほうが耐電解液性や反りの抑制効果がより顕著となる。変性ポリビニルアルコールにおける架橋構造の有無や架橋密度は、水への溶解性を調べることで評価することができる。詳しくは、架橋剤を含有した変性ポリビニルアルコールの水への溶解性が、架橋剤を含有しない変性ポリビニルアルコールの水への溶解性より低い（水に溶けにくい）場合には、架橋構造を有していると判断でき、水に対する不溶分がより多くなるに連れて架橋密度が高いと判断できる。よって本発明では、水に対する不溶分率を調べることで耐電解液性や反りの抑制などの効果が評価できる。
【００３４】
変性ポリビニルアルコールの水に対する不溶分率を調べる方法としては、保護層に使用する変性ポリビニルアルコールと同一組成からなる乾燥物を取得し、乾燥物を１００倍質量の水と混合し、水温を６０℃に保持しながら２４時間攪拌した際の不溶物の重量を測定する方法が採用できる。乾燥物と不溶物の重量差によって水に対する不溶分率が評価できる（不溶分率（％）＝不溶物重量／乾燥物重量×１００）。変性ポリビニルアルコールの、６０℃における水に対する不溶分率としては、３０％以上であることが好ましく、６０％以上がより好ましく、８０％以上であることが特に好ましく、９０％以上であることがさらに好ましく、９５％以上であることが最も好ましい。
【００３５】
さらに保護層は本発明の効果を損ねない限りにおいて、ポリビニルアルコール以外の樹脂やその他の添加剤が含有されていても構わない。
【００３６】
ポリビニルアルコール以外の樹脂は特に限定されないが例えば、ポリ塩化ビニリデン、ポリ塩化ビニリデン−ポリ塩化ビニル共重合体、フッ素樹脂、ポリ酢酸ビニル、ポリ塩化ビニル、ポリ塩化ビリニデン、スチレン−マレイン酸樹脂、ポリ（メタ）アクリロニトリル樹脂、（メタ）アクリルアミド樹脂、ポリエステル樹脂、ポリアミド樹脂、ポリウレタン樹脂、アクリル樹脂、フェノール樹脂、シリコーン樹脂、エポキシ樹脂、ＵＶ硬化型樹脂などがあげられる。これらは単独でも、複数を含有しても構わない。ポリビニルアルコール以外の樹脂の含有量は、効果を損ねない限りにおいては特に限定されないが、通常ポリビニルアルコール１００質量部に対して１〜５００質量部の範囲で含有されていることが好ましい。
【００３７】
その他の添加剤としては、必要な性能によって適宜選択すればよく特に限定されないが、例えば、酸化マグネシウム、酸化スズ、酸化チタン、炭酸カルシウム、シリカ、硫酸バリウム、珪酸カルシウム、ゼオライトなどからなる無機微粒子；レベリング剤、消泡剤、ワキ防止剤、顔料分散剤、紫外線吸収剤、触媒、光触媒、ＵＶ硬化剤、濡れ剤、浸透剤、柔軟剤、増粘剤、分散剤、撥水剤、滑剤、帯電防止剤、老化防止剤、加硫促進剤などの各種薬剤、顔料あるいは染料、カーボンブラック、カーボンナノチューブ、ガラス繊維などが挙げられる。これらは、単独で用いてもよいし、２種類以上組み合わせて用いてもよい。
【００３８】
ポリビニルアルコール以外の樹脂やその他の添加剤においても、ポリビニルアルコール水溶液に混合して利用することが容易であることから、水溶性および／または水分散性であることが好ましく、水溶性がより好ましい。
【００３９】
本発明における保護層の厚みは０．１〜２０μｍの範囲であることが好ましく、０．２〜１０μｍがより好ましく、０．５〜５μｍが特に好ましく、１〜３μｍがさらに好ましい。厚みが０．１μｍ未満の場合は本発明の効果が不十分となり、２０μｍを超えてもそれ以上は効果が変らないしコスト的にも不利である。
【００４０】
次に、本発明におけるポリアミド樹脂層について説明する。
【００４１】
本発明に用いる、ポリアミド樹脂層はポリアミド樹脂フィルムを用いることが可能である。ポリアミド樹脂フィルムは、特に限定されず、リチウムイオン二次電池外装材に適した公知のものを用いることができる。ポリアミド樹脂フィルムは未延伸フィルムであっても、延伸フィルムで構わない。延伸フィルムの場合、その延伸方法としては一軸延伸、同時二軸延伸、逐次二軸延伸のいずれであっても構わない。ポリアミド樹脂の種類としては、ナイロン６、ナイロン６６、ナイロン６９、ナイロン６１０、ナイロン６１２、ナイロン１１、ナイロン１２、ナイロン４６、ナイロン１０１０などのポリアミド樹脂およびそれらの混合物、共重合体、複合体などが挙げられる。
【００４２】
ポリアミド樹脂フィルムの厚みは特に限定されないが、５〜１００μｍの範囲が一般的であり、１０〜５０μｍが好ましい。
【００４３】
また、ポリアミド樹脂フィルムの両方の面にはコロナ処理やプラズマ処理、オゾン処理などの公知の表面処理がされていることが好ましく。特に保護層に接する面には、コロナ処理がされていることが好ましい。
【００４４】
本発明に用いる、アルミニウム箔層は、特に限定されず、リチウムイオン二次電池外装材に適した公知のものを用いることができる。アルミニウム箔の厚みは、２０〜２００μｍの範囲が好ましく、３０〜１５０μｍがより好ましい。
【００４５】
また、アルミニウム箔の片方または両方の面には、リチウムイオン二次電池外装材用アルミニウムに適した表面処理がされていることが好ましく、化成処理やクロメート処理などの公知の表面処理好が挙げられる。特にこれら表面処理は、シーラント層に接する側の面にされていることが好ましい。
【００４６】
本発明に用いる、シーラント層は、ヒートシール可能な層であれば特に限定されず、リチウムイオン二次電池外装材に適した公知のものを用いることができる。具体的には、ポリオレフィン樹脂フィルムを用いることができる。ポリオレフィン樹脂としては、ポリエチレン、ポリプロピレン、ポリプロピレンを主成分とした共重合体、これらの酸変性物が挙げられる。ポリオレフィン樹脂フィルムは延伸フィルム、無延伸フィルムのいずれも使用できるが、無延伸フィルムを用いることが好ましい。また、ポリオレフィン樹脂フィルムを２層以上設けてあっても構わない。
【００４７】
シーラント層の厚みは、２０〜２００μｍの範囲が好ましく、３０〜１００μｍがより好ましい。また、シーラント層の片方または両方の面には、リチウムイオン二次電池外装材用アルミニウムに適した表面処理がされてあることが好ましく、コロナ処理、プラズマ処理、オゾン処理などの公知の表面処理が挙げられる。
【００４８】
次にリチウムイオン二次電池外装材の製造方法について説明する。
【００４９】
本発明のリチウムイオン二次電池外装材は、少なくとも、保護層／ポリアミド樹脂層／アルミニウム箔層／シーラント層がこの順に積層された積層体である。
【００５０】
保護層以外の層、すなわちポリアミド樹脂層／アルミニウム箔層／シーラント層を積層する方法は、リチウムイオン二次電池外装材製造に適した公知の方法を採用することができる。それぞれの層間には、公知の接着剤を介して積層することが可能である。ポリアミド樹脂層／アルミニウム箔層の層間接着には、例えば、２液タイプのウレタン系接着剤を用いることが可能である。アルミニウム箔層にポリアミド樹脂層を積層する方法としては、前記のような接着剤を介してドライラミネートや熱ラミネートなどの方を採用することが可能である。
【００５１】
また、アルミニウム箔層／シーラント層の層間接着には、例えば、２液タイプのウレタン系接着剤や酸変性ポリオレフィン系接着剤などを用いることが可能である。アルミニウム箔層にシーラント層を積層する方法としては、前記のような接着剤を介してドライラミネートや熱ラミネート、押出しラミネート、サンドイッチラミネートなどの方を採用することが可能である。
【００５２】
そして、ポリアミド樹脂層／アルミニウム箔層／シーラント層のそれぞれの層間には本発明の効果を損なわない限りにおいて、必要に応じてアンカーコート層やプライマー層などのその他の層が設けてあっても構わない。
【００５３】
次に、保護層を積層する方法について説明する。
【００５４】
本発明における保護層は、上記のようなポリビニルアルコールを水溶液に加工し、ポリアミド樹脂層にコーティングすることによって得られるコーティング層であることが、加工性や上述した架橋剤やその他の樹脂、その他の添加剤を含有させ易くする観点から好ましい。
【００５５】
なお、ポリビニルアルコールを水溶液に加工する方法は一般的な方法、例えば、ポリビニルアルコールと水を混合し加熱、攪拌する方法などを採用すればよい。またポリビニルアルコール水溶液の固形分濃度としては、コーティングのし易さや保護層の厚みなどを考慮して決定すればよいが、水溶液１００質量部に対して２０質量部以下であることが溶解性の観点から好ましい。
【００５６】
水溶液が変性ポリビニルアルコール水溶液であった場合は、上記した様な架橋剤を添加することが好ましい。架橋剤は予め水性分散体または水溶液に加工した後に、変性ポリビニルアルコール水溶液に添加しても構わないし、直接固形物のままで変性ポリビニルアルコール水溶液に添加して、水溶液中で分散または溶解させても構わない。架橋剤の添加量は上述した好ましい架橋剤の含有量となるように調整することが好ましい。
【００５７】
この様な架橋剤を含有している変性ポリビニルアルコール水溶液をポリアミド樹脂層にコーティングすることによって、架橋剤を含有した変性ポリビニルアルコールを含む保護層を形成することが可能となる。
【００５８】
また、ポリビニルアルコール水溶液には、必要に応じて本発明の効果を損ねない範囲において、上述したようなポリビニルアルコール以外の樹脂やその他の添加剤を添加しても構わない。
【００５９】
ポリビニルアルコール水溶液のポリアミド樹脂層へのコーティング方法としては、公知の方法、例えばグラビアロールコーティング、リバースロールコーティング、ワイヤーバーコーティング、リップコーティング、エアナイフコーティング、カーテンフローコーティング、スプレーコーティング、浸漬コーティング、はけ塗り法などを採用することができ、これらの方法でポリアミド樹脂層表面に均一な厚みにコーティングすることが好ましい。
【００６０】
ポリビニルアルコールのコーティング量としては、乾燥後のコーティング層（保護層）の厚みが上記した好ましい厚みとなるように調整すればよい。
【００６１】
コーティングの後は、必要に応じて室温付近でセッティングした後、加熱乾燥することにより水溶液中の水の一部または全てを乾燥し、均一なコーティング層（保護層）をポリアミド樹脂層表面に密着させることができる。乾燥の際は、水溶液中の水の全てを乾燥により蒸発させることが、密着性や耐電解液性を良好にする観点から好ましい。乾燥温度としては４０〜１５０℃の範囲が好ましく、７０〜１４０℃がより好ましく、９０〜１２０℃が特に好ましい。４０℃未満の場合は乾燥が不十分となったり、架橋剤を含有させた場合の架橋密度が低くなる場合があり、１５０℃以上では、ポリアミド樹脂層やその他の層が変形する場合がある。乾燥時間は１０〜７２００秒の範囲が好ましく、生産性を考慮すると１０〜６０秒がより好ましい。
【００６２】
また、乾燥の後に、密着性を良好とするためや架橋密度をより高めるためにエージング期間を設けても構わない。エージング条件は特に限定されず、例えば室温〜６０℃から選ばれる温度で１〜７日間程度の処理条件が一般的である。
【００６３】
なお、保護層を積層する場合、予め、ポリアミド樹脂層／アルミニウム箔層／シーラント層の積層体を得てから、ポリアミド樹脂層の外側に保護層を設ける方法を採用しても構わないし、ポリアミド樹脂フィルム単体に保護層を積層してから、このポリアミド樹脂フィルムにアルミニウム箔層とシーラント層を順次積層する方法であっても構わない。
また、保護層のさらに外側の面にはその他の機能層を積層しても構わない。その他の機能層は特に限定されず、必要な性能に適した層を本発明の効果を損なわない範囲で、適宜選択し設ければよい。
【００６４】
このようにして得られた積層体は、リチウムイオン二次電池外装材として好適に用いることが可能であり、エンボスタイプや深絞り成型のリチウムイオン二次電池にも適応可能である。さらに。リチウムイオン二次電池の製造の際に電解液が外装側に付着しても、リチウムイオン二次電池外装材として性能を良好に保持することが可能である。
【実施例】
【００６５】
以下に実施例によって本発明を具体的に説明する。ただし、本発明はこれらによって限定されるものではない。
【００６６】
各種の特性について、以下の方法で測定及び評価した。
【００６７】
１．ポリビニルアルコールの特性
（１）ポリビニルアルコールのケン化度および平均重合度
ＪＩＳ  Ｋ６７２６：１９９４記載の方法に準じて測定した。
【００６８】
（２）変性ポリビニルアルコールの変性量（ジアセトンアクリルアミド単位含有量またはアセト酢酸エステル単位の含有量）測定
変性ポリビニルアルコールをメタノール、ヘキサンで十分に洗浄したサンプルに対して、ＤＭＳＯ−ｄ６を溶媒とした１Ｈ−ＮＭＲ測定を行い、帰属したピークの積分値から算出した。
【００６９】
（３）ポリビニルアルコールの、６０℃における水に対する不溶分率（％）
ポリテトラフルオロエチレン製シート上で、ポリビニルアルコール水溶液を１００℃の熱風乾燥機で１８０分間乾燥し、含水率が０．５質量％以下であるポリビニルアルコールの乾燥物を回収した。そのポリビニルアルコールの乾燥物を５．０ｇ採取し、ビーカーに入った６０℃の水５００ｇに浸漬し６０℃に保ったまま２４時間攪拌した（ビーカーはラップをして水の蒸発と異物の混入を防いだ）。次に、６０メッシュのフィルター（平織、線形０．１ｍｍ）でろ過しフィルター上に残ったポリビニルアルコールの不溶分を回収し、次いで１００℃で６０分間真空乾燥した。真空乾燥後のポリビニルアルコールの不溶分の質量（ｇ）を測定し、下記式１に添って不溶分率を求めた。
不溶分率（％）＝不溶分の質量（ｇ）／５．０（ｇ）×１００
【００７０】
２．リチウムイオン二次電池外装材の特性
（１）耐電解液性
得られたリチウムイオン二次電池外装材の保護層面に、水を５質量％添加した電解液（エチレンカーボネート／ジエチルカーボネート／エチルメチルカーボネート＝１／１／１（ｖ／ｖ）混合液に１Ｍ六フッ化リン酸リチウムを溶解させた液）を３ｇ滴下し、３８℃で２４時間保持した後の電解液付着部の状態を目視で下記の５段階で評価した。なお、電解液に添加した５質量％の水は、電解液中にフッ酸を生じさせることを目的として添加した。
５：変化なし
４：微かに保護層の膨潤または溶解があるがポリアミド樹脂層の白化はない
３：やや保護層の膨潤または溶解があり微かにポリアミド樹脂層の白化がある
２：保護層の膨潤または溶解があり、ポリアミド樹脂層の白化がある
１：ポリアミド樹脂層の白化および溶解がある
【００７１】
（２）リチウムイオン二次電池外装材の反り
作製直後のリチウムイオン二次電池外装材を１５０ｍｍ角の正方形に切り出し、反りの状態を目視で以下の指標で評価した。
○：反りがない
△：やや反りがある
×：反りがある
【００７２】
＜ポリウレタン樹脂の水性分散体製造＞
攪拌機、温度計、窒素シール管、冷却器のついた反応器に、数平均分子量１９７０のポリテトラメチレングリコールを３４５ｇ、イソホロンジイソシアネートを７７．８ｇ、ジブチルチンジラウレートを０．０３ｇ仕込み、８０℃で２時間反応させた。次いでこの反応液を５０℃まで冷却した後、３−ジメチルアミノプロパノールを１１．７ｇ、トリエチルアミンを８．８５ｇ、アセトンを１７７ｇ質量部添加し、３時間反応させた。さらに、この反応液にアセトンを１７５ｇ加えて３０℃まで冷却し、イソホロンジイソシアネート１３．４ｇ、モノエタノ−ルアミン１．０７ｇ、イソプロパノール８７．９ｇ、水１０３９ｇからなる混合液を加えて高速攪拌し、この液からアセトン、水及びイソプロパノールを留去して、ポリエーテル型のポリウレタン樹脂の水性分散体（固形分濃度５０質量％）を得た。
【００７３】
＜積層体Ａの製造＞
両面に化成処理を施したアルミニウム箔（厚み４０μｍ）と、両面にコロナ処理を施した二軸延伸ポリアミド樹脂フィルム（厚み２５μｍ）を、接着剤ａ（ポリエステルポリオール系主剤に対して、トリレンジイソシアネートのアダクト体系硬化剤を配合した２液ポリウレタン系接着剤、厚み４μｍ）を用いてドライラミネート手法により貼り合わせた。次いで、得られた積層体のポリアミド樹脂層と反対側の面（アルミニウム箔面）に、接着剤ｂ（ポリエステルポリオール系主剤に対して、トリレンジイソシアネートのアダクト体系硬化剤を配合した２液ポリウレタン系接着剤、厚み４μｍ）を用いてドライラミネートにより、無延伸ポリプロピレンフィルム（厚み３０μｍ）を貼り合わせてシーラント層を設け、積層体Ａ（ポリアミド樹脂層の外側がコロナ処理された、ポリアミド樹脂層／アルミニウム箔層／シーラント層）を得た。
【００７４】
＜積層体Ｂの製造＞
両面に化成処理を施したアルミニウム箔（厚み４０μｍ）と、片面にコロナ処理を施した二軸延伸ポリアミド樹脂フィルム（厚み２５μｍ）のコロナ処理面とを、接着剤ａ（ポリエステルポリオール系主剤に対して、トリレンジイソシアネートのアダクト体系硬化剤を配合した２液ポリウレタン系接着剤、厚み４μｍ）を用いてドライラミネート手法により貼り合わせた。次いで、得られた積層体のポリアミド樹脂層と反対側の面（アルミニウム箔面）に、接着剤ｂ（ポリエステルポリオール系主剤に対して、トリレンジイソシアネートのアダクト体系硬化剤を配合した２液ポリウレタン系接着剤、厚み４μｍ）を用いてドライラミネートにより、無延伸ポリプロピレンフィルム（厚み３０μｍ）を貼り合わせてシーラント層を設け、積層体Ｂ（ポリアミド樹脂層の外側がコロナ処理されていない、ポリアミド樹脂層／アルミニウム箔層／シーラント層）を得た。
【００７５】
（実施例１）
ケン化度９８．５モル％、平均重合度１７００の無変性ポリビニルアルコールと、水とを混合し固形分濃度が１０質量％のポリビニルアルコール水溶液を作製した。
【００７６】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００７７】
（実施例２）
ジアセトンアクリルアミド単位含有量１２質量％、ケン化度９８．５モル％、平均重合度１７００のジアセトンアクリルアミド変性ポリビニルアルコール（以下、ジアセトンアクリルアミド変性ＰＶＡ−１と示す。）と、水とを混合し固形分濃度が１０質量％のポリビニルアルコール水溶液を作製した。
【００７８】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００７９】
（実施例３）
ジアセトンアクリルアミド変性ＰＶＡ−１と、架橋剤であるアジピン酸ジヒドラジド（多価ヒドラジド化合物、以下、ＡＤＨと示す。）と、水とを混合し固形分濃度が１０質量％のポリビニルアルコール水溶液を作製した。なお、架橋剤の含有量は、ジアセトンアクリルアミド変性ＰＶＡ−１に対して０．１質量部とした。
【００８０】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００８１】
（実施例４〜７）
架橋剤であるＡＤＨの含有量が、表１に示した質量部となるようにポリビニルアルコール水溶液を作製し、それをポリビニルアルコール水溶液としてコーティングに用いた以外は、実施例３と同様の操作を行って、リチウムイオン二次電池外装材を作製した。
【００８２】
（実施例８）
架橋剤の種類をエチレンジアミン（多価アミン化合物、以下、ＥＤＡと示す。）に変更した以外は、実施例５同様の操作を行って、リチウムイオン二次電池外装材を作製した。
【００８３】
（実施例９）
架橋剤の種類を多価オキサゾリン重合体（日本触媒社製エポクロスＷＳ７００、多価オキサゾリン化合物、多価オキサゾリン重合体濃度２５質量％の水溶液、以下、ＷＳ７００と示す。）に変更した以外は、実施例５同様の操作を行って、リチウムイオン二次電池外装材を作製した。なお、多価オキサゾリン化合物の含有量は、ジアセトンアクリルアミド変性ＰＶＡ−１に対して、ＷＳ７００中の多価オキサゾリン重合体が１０質量部になるように調整した。
【００８４】
（実施例１０〜１２）
保護層の厚みを表１に示すが如くに変更した以外は、実施例５と同様の操作を行って、リチウムイオン二次電池外装材を作製した。
【００８５】
（実施例１３）
ジアセトンアクリルアミド変性ＰＶＡ−１と、架橋剤であるＡＤＨと、ポリエーテル型のポリウレタン樹脂の水性分散体と、水とを混合し固形分濃度が１０質量％のポリビニルアルコール水溶液を作製した。なお、架橋剤の含有量はジアセトンアクリルアミド変性ＰＶＡ−１に対して１０質量部とし、ポリエーテル型のポリウレタン樹脂の水性分散体の含有量はジアセトンアクリルアミド変性ＰＶＡ−１に対して水性分散体中のポリウレタン樹脂が１００質量部となるようにした。
【００８６】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００８７】
（実施例１４）
積層体の種類として積層体Ｂを用いた以外は、実施例５と同様の操作を行って、リチウムイオン二次電池外装材を作製した。
【００８８】
（実施例１５）
ジアセトンアクリルアミド単位含有量１２質量％、ケン化度９４．０モル％、平均重合度１７００のジアセトンアクリルアミド変性ポリビニルアルコール（以下、ジアセトンアクリルアミド変性ＰＶＡ−２と示す。）と、水とを混合し固形分濃度が１０質量％のポリビニルアルコール水溶液を作製した。
【００８９】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００９０】
（実施例１６）
ジアセトンアクリルアミド変性ＰＶＡ−２と、架橋剤であるＡＤＨと、水とを混合し固形分濃度が１０質量％のポリビニルアルコール水溶液を作製した。なお、架橋剤の含有量は、ジアセトンアクリルアミド変性ＰＶＡ−２に対して１０質量部とした。
【００９１】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００９２】
（実施例１７）
アセト酢酸エステル単位含有量１０質量％、ケン化度９８．５モル％、平均重合度１７００のアセトアセチル変性ポリビニルアルコール（以下、アセトアセチル変性ＰＶＡと示す）と、水とを混合し固形分濃度が１０質量％のポリビニルアルコール水溶液を作製した。
【００９３】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００９４】
（実施例１８）
アセトアセチル変性ＰＶＡと、架橋剤であるＡＤＨと、水とを混合し固形分濃度が１０質量％のポリビニルアルコール水溶液を作製した。なお、架橋剤の含有量は、アセトアセチル変性ＰＶＡに対して１０質量部とした。
【００９５】
次に、積層体Ａのポリアミド樹脂層面に、乾燥後のコーティング層の厚みが２μｍとなるようにポリビニルアルコール水溶液をコーティングし、１１０℃で３分間熱風乾燥することで保護層を積層した。乾燥後の積層体を４０℃で５日間エージング処理して、リチウムイオン二次電池外装材を作製した。
【００９６】
（比較例１）
積層体Ａのポリアミド樹脂層面に、乾燥後のコーティング層の厚みが２μｍとなるようにポリ塩化ビニリデン水性分散体（旭化成ケミカルズ社製、サランレテックスＬ５４９Ｂ、固形分濃度４８質量％）をコーティングし、１１０℃で３分間熱風乾燥することで保護層を積層した。乾燥後の積層体を４０℃で５日間エージング処理して、ポリ塩化ビニリデンからなる保護層を有したリチウムイオン二次電池外装材を作製した。
【００９７】
（比較例２）
積層体Ａのポリアミド樹脂層面に、乾燥後のコーティング層の厚みが２μｍとなるようにポリエーテル型のポリウレタン樹脂の水性分散体をコーティングし、１１０℃で３分間熱風乾燥することで保護層を積層した。乾燥後の積層体を４０℃で５日間エージング処理して、ポリウレタン樹脂からなる保護層を有したリチウムイオン二次電池外装材を作製した。
【００９８】
（比較例３）
積層体Ａをそのまま用い、４０℃で５日間エージング処理して、保護層なしのリチウムイオン二次電池外装材を作製した。
【００９９】
実施例１〜１８で作製したポリビニルアルコール水溶液を用いて評価した、ポリビニルアルコールの６０℃における水に対する不溶分率（％）の結果と、実施例１〜１８、比較例１〜３で作成したリチウムイオン二次電池外装材の評価結果を表１に示す。
【０１００】
【表１】
2014060013.tif 000002
【０１０１】
実施例１〜１８で得られたリチウムイオン二次電池外装材は、耐電解液性に優れ、さらに反りが抑制されていた。
【０１０２】
実施例３〜１４、１６、１８の結果から、保護層は変性ポリビニルアルコールと架橋剤を含有していることで、耐電解液性や反りの抑制効果により優れることが確認された。これは架橋剤によって変性ポリビニルアルコール架橋構造が形成されたことに起因している。
【０１０３】
さらに、実施例２〜５を比較すると架橋剤の含有量が多くなるに連れて、耐電解液性や反りの抑制効果が向上し、ポリビニルアルコールの水に対する不溶分率も高くなった。これは架橋剤の含有量が多くなるに連れて、変性ポリビニルアルコールの架橋密度が高くなっていることを意味している。因みに、実施例６、７では、水に対する不溶分率が実施例５と比べやや低下しているが、これは架橋剤の含有量が最も好ましい範囲より多いため過剰に含有しており、水に対する不溶分率の評価の際に、ポリビニルアルコールの含有する過剰分のＡＤＨが水に溶け出したためである。
【０１０４】
実施例１５、１６では、ポリビニルアルコールとして、ケン化度が低いものを用いたため、耐電解液性や反り抑制効果はやや劣る結果であった。
【０１０５】
実施例１７、１８では、変性ポリビニルアルコールとして、アセトアセチル変性ポリビニルアルコールをもちいたが、ジアセトンアクリルアミド変性ポリビニルアルコールと同等の効果が確認された。